(57)【要約】【課題】繊維と粉末樹脂との混合物からなる樹脂繊維マットにおける粉末樹脂の含有量を簡便に測定することができる樹脂繊維マットの粉末樹脂含有量の測定方法を提供する。【解決手段】所定の比率で無機粉体３を混合した粉末樹脂２を供給して混合してなる樹脂繊維マット１２に放射線を照射して、その放射線透過量を測定する。予め取得しておいた、樹脂繊維マットの所定の無機粉体混合比率における粉末樹脂の含有量と放射線透過量との関係に基づいて、樹脂繊維マット１２における粉末樹脂２の含有量を求める。【選択図】図１
2014237298.tif 000002
【特許請求の範囲】
【請求項１】
繊維と粉末樹脂との混合物からなる樹脂繊維マットにおける前記粉末樹脂の含有量を測定する方法であって、所定の比率で無機粉体を混合した前記粉末樹脂を供給して混合してなる前記樹脂繊維マットに放射線を照射して、その放射線透過量を測定し、予め取得しておいた、前記樹脂繊維マットの前記所定の無機粉体混合比率における粉末樹脂の含有量と放射線透過量との関係に基づいて、前記樹脂繊維マットにおける前記粉末樹脂の含有量を求めることを特徴とする樹脂繊維マットの粉末樹脂含有量の測定方法。
【請求項２】
前記粉末樹脂及び前記無機粉体は、ともに平均粒径が３０μｍ以下であることを特徴とする請求項１に記載の樹脂繊維マットの粉末樹脂含有量の測定方法。
【請求項３】
繊維と粉末樹脂との混合物からなる樹脂繊維マットにおける前記粉末樹脂の含有量が適正か否かを判断する方法であって、所定の比率で無機粉体を混合した前記粉末樹脂を供給して混合してなる前記樹脂繊維マットに放射線を照射して、その放射線透過量を測定し、予め取得しておいた、前記樹脂繊維マットの前記所定の無機粉体混合比率における放射線透過量の合否判断基準に基づいて、前記樹脂繊維マットにおける前記粉末樹脂の含有量が適正か否かを判断することを特徴とする樹脂繊維マットの粉末樹脂含有量の判断方法。
【発明の詳細な説明】
【技術分野】
【０００１】
本発明は、樹脂繊維マットの粉末樹脂含有量の測定方法及び樹脂繊維マットの粉末樹脂含有量の判断方法に関する。
【背景技術】
【０００２】
従来、繊維に粉末樹脂を混合して繊維と粉末樹脂との混合物からなる樹脂繊維マットを製造し、この樹脂繊維マットを加熱加圧成形して繊維板を製造することが知られている（例えば特許文献１）。このように繊維板の製造では、まず繊維と粉末樹脂との混合物からなる樹脂繊維マットを製造している。粉末樹脂は取扱い易さ、繊維との混合の容易性などから樹脂繊維マットの製造において好ましく用いられる。
【先行技術文献】
【特許文献】
【０００３】
【特許文献１】特開２００２−１９２５０７号公報
【発明の概要】
【発明が解決しようとする課題】
【０００４】
繊維と粉末樹脂との混合物からなる樹脂繊維マットを製造する方法においては、その製造過程で粉末樹脂が繊維から脱落してこぼれ落ちることがある。粉末樹脂の含有量が規定量を下回る樹脂繊維マットは、繊維板として所期の物性を得ることができない。このため、粉末樹脂の含有量が規定量を下回る樹脂繊維マットの繊維板への使用を防ぐために、樹脂繊維マットの製造現場においては樹脂繊維マットにおける粉末樹脂の含有量を測定して、粉末樹脂が規定量含有されているか確認することが求められる。しかしながら、樹脂繊維マットにおける粉末樹脂の含有量を簡便に測定したり、粉末樹脂の含有量が適正か否かを簡便に判断することができる方法が依然として確立されていない。
【０００５】
本発明は、以上のとおりの事情に鑑みてなされたものであり、繊維と粉末樹脂との混合物からなる樹脂繊維マットにおける粉末樹脂の含有量を簡便に測定することができる樹脂繊維マットの粉末樹脂含有量の測定方法を提供することを課題としている。また、繊維と粉末樹脂との混合物からなる樹脂繊維マットにおける粉末樹脂の含有量が適正か否かを簡便に判断することができる樹脂繊維マットの粉末樹脂含有量の判断方法を提供することを課題としている。
【課題を解決するための手段】
【０００６】
上記の課題を解決するために、本発明の樹脂繊維マットの粉末樹脂含有量の測定方法は、繊維と粉末樹脂との混合物からなる樹脂繊維マットにおける粉末樹脂の含有量を測定する方法であって、所定の比率で無機粉体を混合した粉末樹脂を供給して混合してなる樹脂繊維マットに放射線を照射して、その放射線透過量を測定し、予め取得しておいた、樹脂繊維マットの所定の無機粉体混合比率における粉末樹脂の含有量と放射線透過量との関係に基づいて、樹脂繊維マットにおける粉末樹脂の含有量を求めることを特徴とする。
【０００７】
この樹脂繊維マットの粉末樹脂含有量の測定方法においては、粉末樹脂及び無機粉体は、ともに平均粒径が３０μｍ以下であることが好ましい。
【０００８】
また、本発明の粉末樹脂含有量の判断方法は、繊維と粉末樹脂との混合物からなる樹脂繊維マットにおける粉末樹脂の含有量が適正か否かを判断する方法であって、所定の比率で無機粉体を混合した粉末樹脂を供給して混合してなる樹脂繊維マットに放射線を照射して、その放射線透過量を測定し、予め取得しておいた、樹脂繊維マットの所定の無機粉体混合比率における放射線透過量の合否判断基準に基づいて、樹脂繊維マットにおける粉末樹脂の含有量が適正か否かを判断することを特徴とする。
【発明の効果】
【０００９】
本発明の樹脂繊維マットの粉末樹脂含有量の測定方法によれば、繊維と粉末樹脂との混合物からなる樹脂繊維マットにおける粉末樹脂の含有量を簡便に測定することができる。
【００１０】
本発明の樹脂繊維マットの粉末樹脂含有量の判断方法によれば、繊維と粉末樹脂との混合物からなる樹脂繊維マットにおける粉末樹脂の含有量が適正か否かを簡便に判断することができる。
【図面の簡単な説明】
【００１１】
【図１】本発明の一実施形態である樹脂繊維マットの粉末樹脂含有量の測定方法が適用された樹脂繊維マットの製造工程を示す模式図である。
【図２】（ａ）は、樹脂繊維マットの内部構造を可視化した画像である。（ｂ）は、（ａ）の画像から作成されたヒストグラムである。（ｃ）は、粉末樹脂とこの粉末樹脂と混合してなる無機粉体との割合が既知である樹脂繊維マットにおける粉末樹脂の含有量と無機粉体の含有量との関係を示したグラフである。
【発明を実施するための形態】
【００１２】
以下、本発明の一実施形態について図面を参照して説明する。図１は、本発明の一実施形態である樹脂繊維マットの粉末樹脂含有量の測定方法が適用された樹脂繊維マットの製造工程を示す模式図である。
【００１３】
樹脂繊維マットは、次のようにして製造される。まず、繊維、粉末樹脂及び無機粉体を準備する。
【００１４】
繊維としては、各種の植物性繊維を用いることができる。例えば、ケナフ、亜麻、ラミー、大麻、ジュート等の麻類植物の靱皮から採取される繊維、マニラ麻やサイザル麻等の麻類植物の茎または端の筋から採取される繊維、針葉樹や広葉樹等を原料とする木材繊維等を挙げることができる。また、さとうきび、とうもろこし、竹、イネ等の農産廃棄物（例えば、さとうきびから糖分を煮出した後の搾りかす）を原料とする繊維も挙げることができる。これらの植物性繊維は、単独でも混合物でも使用可能である。
【００１５】
粉末樹脂は、後述する樹脂繊維マットを加熱加圧成形して得られる繊維板において繊維同士を接着するバインダー成分となるものであり、一般的には、樹脂繊維マット全体中、重量比で４０％以下の割合で配合されている。本実施形態では、粉末樹脂は、常温（５〜３５℃）で固体状であるが、所定の熱が加えられると溶融する樹脂が用いられる。ここで「溶融」とは軟化の意味をも含む。
【００１６】
このような粉末樹脂の樹脂種としては、例えば、ユリア樹脂、フェノール樹脂、メラミン樹脂、エポキシ樹脂、ウレタン樹脂、不飽和ポリエスエテル樹脂等の熱硬化性樹脂を挙げることができる。また、ポリプロピレン樹脂、ポリエチレン樹脂、ポリエチレンテレフタレート（ＰＥＴ）、塩化ビニル（ＰＶＣ）樹脂等の熱可塑性樹脂も挙げることができる。
【００１７】
粉末樹脂の粒径としては、平均粒径が３０μｍ以下であることが好ましい。このような範囲内の平均粒径を有する粉末樹脂は、繊維との混合性がより良好となる。粉末樹脂の粒径の下限は特に制限されるものではないが、実際上は平均粒径５μｍが下限となる。なお、平均粒径は、市販のレーザー回折・散乱式粒度分布測定装置を用いて、レーザー回折・散乱法による粒度分布の測定値から、累積分布によるメディアン径（ｄ５０、体積基準）として求めることができる。
【００１８】
無機粉体は、樹脂繊維マットにおける粉末樹脂の含有状態測定のための必須成分として、樹脂繊維マットに配合される。
【００１９】
無機粉体は、粉末状の無機化合物である。この無機粉体は、有機化合物としての繊維や粉末樹脂と対比した際、放射線を照射した際の放射線の透過の程度に差異を有する。
【００２０】
無機粉体は、有機化合物としての繊維や粉末樹脂との対比において放射線の透過の程度が区別可能であるため、その種類は特に限定されるものではないが、繊維板の物性に与える影響が小さく、低価格のものが好ましく用いられる。例えば、炭酸カルシウム、酸化鉄等が好適である。
【００２１】
無機粉体の配合量は、繊維板の物性に与える影響や粉末樹脂の含有量等を考慮して適宜設定すればよい。例えば、粉末樹脂が有する接着性の効果を阻害しないように、樹脂繊維マットにおいては粉末樹脂の含有量よりも少なくなるように無機粉体を配合することが好ましい。例えば、樹脂繊維マットに配合される粉末樹脂全量に対して、重量比で５％以下の割合で無機粉体を配合することができる。繊維板の物性に与える影響を考慮すれば、無機粉体の配合量がより少ない方が好ましく、粉末樹脂全量に対して重量比で３％以下の割合であることが好ましい。無機粉体の配合量の下限は特に制限されるものではないが、例えば下限が重量比で０．５％であれば、樹脂繊維マットにおける粉末樹脂の含有状態の測定を十分に行うことができる。
【００２２】
無機粉体の粒径は、粉末樹脂と同様、平均粒径が３０μｍ以下であることが好ましい。このような範囲内の平均粒径を有する無機粉体は、繊維との混合性がより良好となる。また、無機粉体と粉末樹脂との混合性をより向上させるために、無機粉体と粉末樹脂との平均粒径を同程度とすることが好ましい。無機粉体の粒径の下限は特に制限されるものではないが、実際上は平均粒径５μｍが下限となる。なお、無機粉体の平均粒径は、粉末樹脂の平均粒径と同様の測定方法で求めることができる。
【００２３】
次に、図１に示すように、粉末樹脂２と無機粉体３とを混合して、粉末樹脂２中に無機粉体３を均一に分散させる。粉末樹脂２と無機粉体３との混合は、容器４内において攪拌機５を用いて行うことができる。なお、本実施形態では、粉末樹脂２全量に対して重量比で１％の割合で炭酸カルシウム（無機粉体３）を混合している。
【００２４】
次に、搬送用の第１コンベアベルト６の上面に繊維１を散布して繊維積層物７を形成し、その上に粉末樹脂２と無機粉体３との混合物８を散布して繊維積層物７の上面に均一に混合物８を分散させた積層体９を形成する。
【００２５】
積層体９は第１コンベアベルト６によって解繊シリンダー１０まで搬送される。解繊シリンダー１０に搬送された積層体９は、解繊シリンダー１０の回転によって繊維がほぐされ、粉末樹脂２と無機粉体３との混合物８が繊維１と混合し、繊維１中に粉末樹脂２および無機粉体３が均一に分散する。これら粉末樹脂２、無機粉体３および繊維１を混合した状態で、解繊シリンダー１０の下方に配置されている搬送用の第２コンベアベルト１１の上に順次落下させる。こうして第２コンベアベルト１１の上面に、粉末樹脂２と無機粉体３と繊維１とが混合した状態で積層して樹脂繊維マット１２が形成される。
【００２６】
このようにして得られた樹脂繊維マット１２は、その製造過程で粉末樹脂２が繊維１から脱落してこぼれ落ちることがあるため、粉末樹脂２の含有量は、実際上未知である。また、樹脂繊維マット１２においては、粉末樹脂２と無機粉体３との混合によってその両者が均一分散しているので、粉末樹脂２がこぼれ落ちる場合には無機粉体３もほぼ同じ比率でこぼれ落ちる。したがって、樹脂繊維マット１２における粉末樹脂２と無機粉体３との割合は、製造時の配合割合とほぼ同じ比率であり、既知とされている。本実施形態では、粉末樹脂２の含有量が未知であり粉末樹脂２と無機粉体３との割合が既知である樹脂繊維マット１２における無機粉体３の含有状態を測定し、その無機粉体３の含有状態から粉末樹脂２の含有量を求める。以下、その手順について説明する。
【００２７】
まず、図１に示すように、放射線源１３からＸ線、γ線、中性子線等の放射線を樹脂繊維マット１２に照射する。
【００２８】
次に、樹脂繊維マット１２の放射線透過量から無機粉体３の含有量に対応する値を測定する。例えば、図１に示すように、放射線測定装置１４において、樹脂繊維マット１２を透過した放射線を検出器で検出し、放射線の透過の程度が樹脂繊維マット１２の配合成分により異なることを利用して樹脂繊維マット１２の内部構造を可視化する。可視化の方法は、放射線透過試験において行われている方法、例えば、透視法、直接撮影法、間接撮影法等の方法を採用することができる。
【００２９】
繊維１と粉末樹脂２との放射線の透過の程度は同程度であるため、樹脂繊維マット１２の内部構造が可視化された画像において繊維１と粉末樹脂２とを判別しにくい。一方、無機粉体３は、放射線の透過の程度が繊維１や粉末樹脂２と異なるため、樹脂繊維マット１２の内部構造が可視化された画像において無機粉体３と他の配合成分とを容易に判別することができる。樹脂繊維マット１２の内部構造を可視化した画像を図２（ａ）に示す。
【００３０】
そして、樹脂繊維マット１２の内部構造を可視化した画像から、図２（ｂ）に示すようなヒストグラムを作成し、そのヒストグラムにおける無機粉体３由来のピークのピクセル数を算出する。こうして無機粉体３の含有量に対応する値を、画像から作成したヒストグラムにおける無機粉体３由来のピークのピクセル数として測定することができる。
【００３１】
次に、測定された無機粉体３の含有量に対応する値（ピクセル数）から粉末樹脂２の含有量を求める。
【００３２】
図２（ｃ）は、粉末樹脂とこの粉末樹脂と混合してなる無機粉体との割合が既知である樹脂繊維マットにおける粉末樹脂の含有量と無機粉体の含有量に対応する値であるピクセル数（放射線透過量）との関係を示したグラフである。横軸は、樹脂量（樹脂繊維マットにおける粉末樹脂の含有量）であり、縦軸は、ピクセル数（樹脂繊維マットにおける無機粉体の含有量に対応する値）である。このグラフは、樹脂量が既知の３種の樹脂繊維マットを用いて測定したデータに基づいて作成されている。具体的には、粉末樹脂の含有量が樹脂繊維マット全体中、重量比で０％、２０％、３０％となっている３種の樹脂繊維マットを用いている。これら３種の樹脂繊維マットには、その樹脂繊維マットに配合される粉末樹脂全量に対して重量比で１％の割合で炭酸カルシウム（無機粉体）が配合されている。したがって、３種の樹脂繊維マットは、粉末樹脂と無機粉体との割合も既知である。そして、３種の樹脂繊維マットそれぞれにおける無機粉体の含有量に対応する値は、例えば上述した方法で測定されるように、画像から作成したヒストグラムにおける無機粉体由来のピークのピクセル数として示されている。
【００３３】
このように予め取得しておいた図２（ｃ）に示すようなグラフ、またはこのグラフを式化した関係式から、樹脂繊維マット１２中の粉末樹脂の含有量を算出する。こうして算出された粉末樹脂の含有量を、樹脂繊維マット１２における粉末樹脂２の含有量として求めることができる。
【００３４】
測定された粉末樹脂２の含有量が規定量であれば、樹脂繊維マット１２を加熱加圧工程に搬送する。加熱加圧工程では、樹脂繊維マット１２を両面から一対の加熱加圧プレートで挟み、板状に成形して、繊維板を製造する。
【００３５】
樹脂繊維マットにおける粉末樹脂の含有量を測定する方法として、上記した方法以外の方法では、ソックスレー法が考えられる。ソックスレー法は、樹脂繊維マットをアセトンに浸漬して粉末樹脂を抽出し、乾燥させて粉末樹脂の含有量を把握する方法である。しかしながら、ソックスレー法は測定設備が大がかりであり、また、測定に時間がかかるため、製造現場での粉末樹脂の含有量の把握には不向きである。これに対して、本実施形態の測定方法は、無機粉体を配合した樹脂繊維マットに放射線を照射し、その放射線透過量から樹脂繊維マットにおける粉末樹脂の含有量を求めることができるので、簡便な方法といえる。また、樹脂繊維マットを破壊することなく、樹脂繊維マットにおける粉末樹脂の含有量を短時間で測定することができるので、インラインで測定可能である。
【００３６】
なお、上記の実施形態は、グラフまたは関係式を用いて、樹脂繊維マット１２中の粉末樹脂含有量を求めたが、粉末樹脂含有量があらかじめ設定した基準範囲内に収まっているか否かを判断したい場合には、次のようにする。すなわち、樹脂繊維マットの所定の無機粉体混合比率における放射線透過量の合否判断基準として、上記した無機粉体の含有量に対応する値であるピクセル数（放射線透過量）の基準範囲を予め設定しておく。放射線を樹脂繊維マット１２に照射して得られたピクセル数（放射線透過量）が、その基準範囲内にあるか否かを判定する。これによって、樹脂繊維マット中の粉末樹脂の含有量が適正か否かを判断することもできる。
【符号の説明】
【００３７】
１  繊維
２  粉末樹脂
３  無機粉体
１２  樹脂繊維マット
【図１】
2014237298.tif 000003
【図２】
2014237298.tif 000004